(57)【要約】【課題】短期でかつ安定的に撥水効果を有し、吸水による変色がないＡＬＣパネルの撥水処理方法を提供する。【解決手段】ＡＬＣパネルの外表面に、アルキルアルコキシシラン、またはアルキルアルコキシシランとシロキサンを主成分とする水性エマルション撥水剤溶液を塗布するＡＬＣパネルの表面処理方法であって、（１）前記アルキルアルコキシシラン中の１０５℃、１時間乾燥による不揮発残分は１０〜８０重量％、（２）前記ＡＬＣパネル外表面への前記撥水剤溶液の塗布量は、前記主成分換算で０．３〜６．０ｇ／ｍ２、であるＡＬＣパネルの撥水処理方法。【選択図】  なし【特許請求の範囲】
【請求項１】
ＡＬＣパネルの外表面に、シリコーン系のアルキルアルコキシシランを主成分とする水性エマルション撥水剤、またはアルキルアルコキシシランとシロキサンとを主成分とする水性エマルション撥水剤溶液を塗布するＡＬＣパネルの撥水処理方法であって、
（１）前記アルキルアルコキシシラン中の１０５℃、１時間乾燥による不揮発残分は１０〜８０重量％、
（２）前記ＡＬＣパネル外表面への前記撥水剤溶液の塗布量は、前記主成分換算で０．３〜６．０ｇ／ｍ２、
であることを特徴とするＡＬＣパネルの撥水処理方法。
【請求項２】
前記アルキルアルコキシシラン中の１０５℃、１時間乾燥による不揮発残分が２０〜６０重量％である請求項１記載のＡＬＣパネルの撥水処理方法。
【請求項３】
前記水性エマルション撥水剤溶液中に、プロピレングリコールが０．１〜３．０重量％含有される請求項１または２記載のＡＬＣパネルの撥水処理方法。
【発明の詳細な説明】
【０００１】
【発明の属する技術分野】
本発明は、短期の撥水効果を付与するＡＬＣパネルの撥水処理方法に関するものである。
【０００２】
【従来の技術】
ＡＬＣパネルは、その軽量性、耐火性、断熱性、施工性等の利点によりこれまで建築材料として外壁、間仕切り、床、屋根などに幅広く用いられている。このようなＡＬＣパネルは、製造工場で製造後出荷されるまでの間、および建築施工現場では、通常屋外にて保管される場合が多い。
【０００３】
そのため、屋外にて保管されたＡＬＣパネルに降雨や降雪があると、該ＡＬＣパネル外表面より吸水を来し、やがては白色を呈するＡＬＣパネルが灰色又は赤褐色へと水濡れによって変色する。この結果、製品外観品質の低下や、吸水によるＡＬＣパネル重量の増加を招く。
【０００４】
また、吸水によるＡＬＣパネル外表面の変色後は、降雨時に空気中に浮遊する粉塵やＡＬＣパネル表面に付着した粉塵などが、乾燥途中に汚れやシミとなってＡＬＣパネル外表面に残り、外観品質の低下をもたらす。前記ＡＬＣパネルの施工が完了すると、降雨や降雪に曝されることがなくなるため、恒久的な撥水性能でなく、該ＡＬＣパネルの施工までの短期の撥水性能が要求されていた。
【０００５】
従って、ＡＬＣパネルの外表面からの吸水を防止させるために、該ＡＬＣパネルの製造時、つまり、石灰質原料および珪酸質原料からなる主原料、水および金属アルミニウムなどの発泡剤を混合した原料スラリーにシリコーン系の撥水性物質を混合し、撥水性を付与したＡＬＣパネルの製造方法が提案されている（特許文献１、特許文献２）。
【０００６】
また、ＡＬＣパネルを降雨や降雪から遮断するため、ビニールシートで覆う方策も考えられるが、ＡＬＣパネル製造工場での広大な敷地で行うには、段積みされたＡＬＣパネルへの被覆或いは除去などに多大な手間が掛かる。そして、該ビニールシートの購入・維持管理コストなどトータルコストを考慮すると甚だ実用的とはいえないものである。また、変色したＡＬＣパネルを元の色彩に戻すには乾燥を行う方法が考えられるが、これには多大な労力とエネルギーが必要となる。
【０００７】
本出願人は、ＡＬＣパネルの外表面に、アルキルアルコキシシランを主成分とする水性エマルション撥水剤、又はアルキルアルコキシシランとシロキサンとを主成分とする水性エマルション撥水剤を塗布し、短期の撥水効果を付与し、吸水による変色及び重量増加をきたさないＡＬＣパネルを提案した（特許文献３）。
【０００８】
【特許文献１】
特開昭５５−４２２７２号公報
【特許文献２】
特公昭５８−４９５０７号公報
【特許文献３】
特開２０００−７２５６７号公報
【０００９】
【発明が解決しようとする課題】
上述したＡＬＣパネルの製造時に原料スラリーに撥水剤を混合する方法では、恒久的な撥水性能を得る方策であり、該原料スラリーの固形分に対して、多量の撥水剤を混合する必要があり、価格の大幅な上昇となり高価なものになっていた。
【００１０】
また、前記原料スラリーに撥水剤を混合する方法では、該原料スラリーの攪拌中に空気が大量に原料スラリー内に取り込まれ易くなり、該原料スラリーは発泡剤による気泡のみでなく、空気の巻き込みによる粗大気泡も大量に混入される。この結果、製造されたＡＬＣパネルは、その内部および外表面に多数の粗大気泡を有することになり、パネル強度および外観商品性の低下につながっていた。
【００１１】
また、前記方法のほか、アクリル、酢酸ビニルなどの合成樹脂エマルションをＡＬＣパネル外表面に塗布し、合成樹脂の塗膜を形成させて吸水を防止する方法も考えられる。しかし、この方法では、前記ＡＬＣ外表面に樹脂膜が形成されるため、その結果ＡＬＣパネル内に含有されている水分の該ＡＬＣ外表面からの気化乾燥を著しく阻害していた。
【００１２】
また、本出願人によるＡＬＣパネルの外表面に、水性エマルション撥水剤を塗布する前述の発明は、容易にかつ安価に短期の撥水効果を付与するものである。しかしながら、前記水性エマルション撥水剤塗布後のＡＬＣパネルにおいて、前記アルキルアルコキシシラン中の不揮発残分量により、撥水性能の発現が遅れ、短期の吸水防止が図れず、濡れ変色の発生が時折見られた。
【００１３】
そこで、本発明は、上記事情に鑑みてなされたもので、その目的は、降雨や降雪による吸水を防止するため、ＡＬＣパネル外表面において短期でかつ安定的に撥水効果を有し、吸水による変色がないＡＬＣパネルの表面処理方法を提供することにある。
【００１４】
【課題を解決するための手段】
上記目的を達成するために、本発明者らはＡＬＣパネル外表面に、シリコーン系のアルキルアルコキシシランを主成分とする水性エマルション撥水剤、またはアルキルアルコキシシランとシロキサンとを主成分とする水性エマルション撥水剤溶液を塗布することにより、安定した撥水性能を有するＡＬＣパネルを得ることができることを確認し、本発明を成し遂げた。
【００１５】
即ち、上記撥水剤溶液の塗布において、本発明は、
（１）前記アルキルアルコキシシラン中の１０５℃、１時間乾燥による不揮発残分は１０〜８０重量％、
（２）前記ＡＬＣパネル外表面への前記撥水剤溶液の塗布量は、前記主成分換算で０．３〜６．０ｇ／ｍ２、
であるＡＬＣパネルの撥水処理方法とした。
【００１６】
ここで主成分とは、水を溶媒とした水性エマルション撥水剤溶液において、アルキルアルコキシシラン溶液、またはアルキルアルコキシシランとシロキサンとの混合溶液を意味する。また、アルキルアルコキシシラン不揮発残分は、水性エマルション撥水剤を２ｇ秤量し、１０５℃で、１時間乾燥後の残分量であり、以下の式により算出したものである。
（アルキルアルコキシシラン溶液のみの場合）
（式）  不揮発残分（重量％）＝｛Ａ／Ｂ｝×１００
Ａ：１時間乾燥後の残分重量
Ｂ：２ｇ中のアルキルアルコキシシランの添加重量
（アルキルアルコキシシランとシロキサンとの混合溶液の場合）
（式）  不揮発残分（重量％）＝｛（Ｄ−Ｅ）／Ｃ｝×１００
Ｃ：２ｇ中のアルキルアルコキシシランの添加重量
Ｄ：１時間乾燥後の残分重量
Ｅ：２ｇ中のシロキサンの添加重量
【００１７】
前記アルキルアルコキシシラン中の１０５℃、１時間乾燥による不揮発残分が１０〜８０重量％である撥水剤を採用することにより、主成分が凝集体を形成することがなく、該ＡＬＣパネル外表面から前記水性エマルション撥水剤溶液を容易に前記ＡＬＣパネル外表面からその内部へより浸透させることができる。その結果、該ＡＬＣパネル外表面の撥水性能の発現が遅れることもなく、短期に吸水防止が図れる。
【００１８】
また、前記撥水剤溶液の塗布量が、主成分の溶液で０．３〜６．０ｇ／ｍ２であると、安定した撥水性能が得られ、また少量であるため、容易に塗布できる。そのことで撥水性能の低下もなく、かつ経済性が向上し好ましい。
【００１９】
前記不揮発残分のより好ましい条件としては、前記不揮発残分が２０〜６０重量％であると、該ＡＬＣパネル外表面からの浸透性もよく、さらに安定した撥水性能が得られるため、より好ましいものとなる。
【００２０】
また、前記水性エマルション撥水剤溶液が、プロピレングリコールを０．１〜３．０重量％含有する水性エマルション撥水剤溶液とすることにより、安定した撥水性の発現や吸水の防止がより図られる。このため、急な降雨においても濡れ変色や重量増による外観や商品性の低下がなくなり、好ましい。
【００２１】
また、前記水性エマルション撥水剤溶液の前記ＡＬＣパネル外表面への塗布は、降雨による吸水防止を図るため、製造後まもなく行うことが好ましい。このことで、ＡＬＣパネルへの前記撥水剤溶液の浸透性が向上し、撥水性がより確保される。そして、該ＡＬＣパネル製造後の目地加工や切断加工を行う装置内のコンベアー上において、該ＡＬＣパネル外表面の全面に１枚毎、スプレーガン、フローコーター、シャワーコーターおよびロールコーターなどの塗装手段を用い、該水性エマルション撥水剤溶液を塗布すると、前記ＡＬＣパネル外表面にムラなくかつ効率的に塗布することができるため、生産性が向上し好ましい。
【００２２】
【発明の実施の形態】
以下、本発明の具体的実施の形態を実施例および比較例を用いて詳述する。
本発明において使用するＡＬＣパネルは、珪酸質原料と石灰質原料などに、水及びアルミニウムなどの発泡剤を添加し、そして発泡・硬化後に脱型し、次いで高温・高圧の蒸気養生を行い製造されたものである。
【００２３】
また、本発明で用いる水性エマルション撥水剤溶液とは、アルキルアルコキシシラン、またはアルキルアルコキシシランとシロキサンとを主成分とするシリコーン系樹脂に水を溶媒として用いる無溶剤系のエマルション溶液であるため、人体に無害のものである。
【００２４】
また、各実施例および比較例において、ＡＬＣパネルの性能を評価するため、以下の評価試験を行った。尚、以下の（２），（３）については、短期間の撥水性と色安定性評価のため、水の噴霧直後および屋外暴露３０日後についても実施し、評価した。
（１）撥水性能の発現時間による評価
ＡＬＣパネル外表面に前記水性エマルション撥水剤溶液を塗布した後、水滴を該ＡＬＣパネル外表面に滴下していく。このとき、撥水作用が発現するまでは、該ＡＬＣパネル外表面に滴下した水滴はＡＬＣパネル内に浸透する。その後、次第に撥水作用が発現していくと、前記水滴が球状の状態となる（すなわち、滴下後の水滴は、ＡＬＣパネル内への浸透がほとんど認められない状態となる。）。前記撥水剤溶液の塗布後から、水滴が球状の状態となるまでの時間を計測し、撥水性発現時間とした（撥水性発現時間が早いほど、撥水性能が良い）。
判定；  ◎：３時間未満。○：３〜１０時間未満。△：１０〜２４時間未満。×：２４時間超。
（２）吸水率測定による撥水性評価
ＡＬＣパネル外表面に、水を２４０ｍｌ／分で、１０分間噴霧し、吸水率を測定した。その後、該ＡＬＣパネを屋外に３０日間（晴れ日：２２日、雨日：８日。降雨量：１０５ｍｍ）暴露した後、ＡＬＣパネルの吸水率を測定し撥水性を評価した。
2005000742.tif 000002
（３）ＡＬＣパネルの水濡れによる色安定性の評価
上記吸水率の測定試験と併せて、同時にＡＬＣパネルの水濡れによる変
色の程度を目視により観察し、色安定性の評価を行った。
2005000742.tif 000003
【００２５】
上記各評価試験を行ったのち、各判定内容により総合的に判定を行った。この総合判定で、○以上を合格とした。
2005000742.tif 000004
【００２６】
【実施例１〜１０】
実施に際しては、降雨にさらすことなく、製造して３日後に、厚さ１０ｃｍのＡＬＣパネルを縦×横＝４０ｃｍ×６０ｃｍに切断した。そして、シリコーン系のアルキルアルコキシシランを主成分とする水性エマルション撥水剤、またはアルキルアルコキシシランとシロキサンとを主成分とする水性エマルション撥水剤溶液を前記ＡＬＣパネルの外表面にエアースプレーを用いて六面に塗布した。その後、各実施例の試験に供し、ＡＬＣパネル壁面における各性能を評価した。
【００２７】
前記水性エマルション撥水剤溶液で、アルキルアルコキシシラン中の不揮発残分の重量％、前記主成分溶液での塗布量、添加剤種類及びその添加重量％などの条件を表１に示す。
【００２８】
【表１】
2005000742.tif 000005
【００２９】
【比較例１〜５】
前記実施例と同様の方法で制作したＡＬＣパネルを準備し、比較例１〜４については、表１に示す条件で水性エマルション撥水剤溶液を塗布後、評価試験を行い、性能を評価した。
また、比較例５は、ＡＬＣパネルに水性エマルション撥水剤溶液を塗布せず、各性能の評価試験を行った。
【００３０】
各実施例および各比較例の性能評価結果および総合判定結果を併せて、表１に示す。
【００３１】
表１の評価結果および総合判定結果から、ＡＬＣパネル外表面に、アルキルアルコキシシラン、アルキルアルコキシシランとシロキサンとを主成分とする水性エマルション撥水剤溶液で、前記アルキルアルコキシシラン中の１０５℃、１時間乾燥による不揮発残分が１０〜８０重量％としたものを、前記主成分溶液で０．３〜６．０ｇ／ｍ２塗布したＡＬＣパネルは、いずれの試験においても各評価結果は○又は◎となり、総合判定結果が○以上となった。このことで、短期でかつ安定的に撥水作用を発揮し、さらに濡れによる変色がないＡＬＣパネルが得られることが判明した。
【００３２】
また、前記不揮発残分が２０〜６０重量％ものを用いることにより、さらに撥水性の判定結果が向上することが分かった。
【００３３】
また、前記水性エマルション撥水剤溶液にプロピレングリコールを１重量％添加することにより、撥水性発現や撥水作用の発揮、および濡れ変色の阻止にも非常に効果があることが分かった。
【００３４】
【発明の効果】
以上、上述した説明にて明らかなように、本発明にかかるＡＬＣパネルは、それ自体が短期でかつ安定的に撥水効果を有し、吸水による変色がないＡＬＣパネルであるため、ＡＬＣパネル製造後、施工されるまでの間に、降雨や降雪などによる吸水によるＡＬＣパネルの重量増や濡れ変色等のない高品質のＡＬＣパネルを提供できるという優れた効果を奏する。